ПРОНИЦАЕМЫЕ ПОЛИМЕРНЫЕ ПЛЕНКИ И СПОСОБЫ ИХ ИЗГОТОВЛЕНИЯ

1. Способ изготовления пленки, согласно которому
нагревают матричный полимер, содержащий по меньшей мере 20 вес.% нейлона-6 на основе веса матричного полимера;
добавляют влагопоглощающие частицы к матричному полимеру с получением комбинации матричного полимера и влагопоглощающих частиц;
смешивают комбинацию матричного полимера и влагопоглощающих частиц в объемном поточном миксере для получения смешанной композиции, содержащей влагопоглощающие частицы, диспергированные в матричном полимере;
формируют пленку из смешанной композиции, содержащую по меньшей мере 20 вес.% матричного полимера и 1 вес.% влагопоглощающих частиц, на основе веса пленки; и
2
ориентируют пленку по меньшей мере в одном направлении в отношении по меньшей мере 1,2:1 для получения неперфорированной ориентированной пленки с толщиной по меньшей мере 20 мкм и скоростью водопроницаемости по меньшей мере 24 г/м/ч.
2
2. Способ по п.1, в котором неперфорированная ориентированная пленка имеет любую скорость водопроницаемости по меньшей мере из 28, 30, 35, 40, 50, 80, 100, 120 и 150 г/мч.
3. Способ по п.1, в котором матричный полимер содержит по меньшей мере 20, 30, 40, 50, 60, 70, 80, 90, 95, 99 или 100 вес.% нейлона-6 на основе веса матричного полимера.
4. Способ по п.1, в котором ориентированная неперфорированная пленка имеет толщину по меньшей мере 30, 40, 50, 80, 100, 150 или 200 мкм.
5. Способ по п.1, в котором пленка содержит матричный полимер в количестве по меньшей мере 30, 40, 50, 60, 70, 80, 90, 95 или 99 вес.% на основе веса пленки.
6. Способ по п.1, в котором пленка содержит влагопоглощающие частицы в количестве по меньшей мере 3, 5, 8, 10, 15, 20, 25, 30, 35, 40, 45, 50, 55, 60, 65, 70, 75 или 80 вес.% на основе веса пленки.
7. Способ по п.1, в котором влагопоглощающие частицы содержат целлюлозные частицы в количестве по меньшей мере 50, 60, 70, 80, 90, 95 или 100 вес.% на основе веса влагопоглощающих частиц.
8. Способ по п.1, в котором на этапе нагревания матричный полимер нагревают по меньшей мере до 200°C.
9. Способ по п.1, в котором на этапе ориентирования пленку ориентируют по меньшей мере в одном направлении в отношении по меньшей мере 1,5:1; 1,8:1; 2:1; 2,5:1; 2,7:1; 3:1; 3,5:1 и 4:1.
10. Способ по п.1, в котором матричный полимер, содержащий нейлон-6 с относительно низкой вязкостью и нейлон-6 с относительно высокой вязкостью, добавляют к смешанной композиции после этапа смешивания с применением объемного поточного миксера.
11. Способ по п.1, в котором во время этапа смешивания в объемном поточном миксере температура (i) смешанной композиции и (ii) комбинации матричного полимера и влагопоглощающих частиц не превышает 210°C, 205°C, 200°C, 198°C и 195°C.
12. Способ по п.1, в котором неперфорированная ориентированная пленка имеет коэффициент направленного пропускания по меньшей мере из любого из следующих значений: 65%, 70%, 75%, 80%, 85% и 90%; и/или общую светопроницаемость по меньшей мере из любого из следующих значений: 65%, 70%, 75%, 80%, 85% и 90%.
13. Пленка, полученная с помощью способа по любому из предыдущих пунктов.
2
14. Пленка, содержащая по меньшей мере 20 вес.% матричного полимера на основе веса пленки, где матричный полимер содержит по меньшей мере 20 вес.% нейлона-6 на основе веса матричного полимера; и по меньшей мере 1 вес.% влагопоглощающих частиц на основе веса пленки; при этом пленка является неперфорированной и имеет толщину по меньшей мере 20 мкм; и влагопоглощающие частицы диспергированы в матричном полимере для обеспечения скорости водопроницаемости по меньшей 24 г/мч.
2
15. Пленка по п.14, имеющая скорость водопроницаемости по меньшей мере 28, 30, 35, 40, 50, 80, 100, 120 или 150 г/мч.
16. Пленка по п.14, в которой матричный полимер содержит по меньшей мере 30, 40, 50, 60, 70, 80, 90, 95, 99 или 100 вес.% нейлона-6 на основе веса матричного полимера.
17. Пленка по п.14, имеющая толщину по меньшей мере 30, 40, 50, 80, 100, 150 или 200 мкм.
18. Пленка по п.14, содержащая матричный полимер в количестве по меньшей мере 30, 40, 50, 60, 70, 80, 90, 95 или 99 вес.% на основе веса пленки.
19. Пленка по п.14, содержащая влагопоглощающие частицы в количестве по меньшей мере 3, 5, 8, 10, 15, 20, 25, 30, 35, 40, 45, 50, 55, 60, 65, 70, 75 или 80 вес.% на основе веса пленки.
20. Пленка по п.14, в которой влагопоглощающие частицы содержат целлюлозные частицы в количестве по меньшей мере 50, 60, 70, 80, 90, 95 или 100 вес.% на основе веса влагопоглощающих частиц.
21. Пленка по п.14, имеющая коэффициент направленного пропускания, составляющий по меньшей мере 65%, 70%, 75%, 80%, 85% или 90%; и/или общую светопроницаемость по меньшей мере 65%, 70%, 75%, 80%, 85% или 90%.
22. Трубчатая оболочка из пленки по любому из пп.14-21.